【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
凍結乾燥剤、および
複数の蛍光ナノ粒子であって、該複数の蛍光ナノ粒子における蛍光ナノ粒子が、それぞれが少なくとも１種の縮合共役ポリマーを含む、複数の蛍光ナノ粒子
を含む、組成物。
【請求項２】
前記凍結乾燥剤が炭水化物である、請求項１に記載の組成物。
【請求項３】
前記炭水化物が、単糖、二糖、オリゴ糖、多糖、またはこれらの組合せを含む、請求項２に記載の組成物。
【請求項４】
前記炭水化物が、スクロース、トレハロース二水和物、マルトース一水和物、およびラクトース一水和物からなる群から選択される二糖である、請求項２に記載の組成物。
【請求項５】
前記凍結乾燥剤が、アルジトール、ヒドロキシプロピル−シクロデキストリン、ウシ血清アルブミン、またはこれらの組合せを含む、請求項１から４のいずれか一項に記載の組成物。
【請求項６】
前記複数の蛍光ナノ粒子における前記蛍光ナノ粒子が、動的光散乱によって測定して、約３０ｎｍ未満の平均直径を有する、請求項１から５のいずれか一項に記載の組成物。
【請求項７】
前記複数の蛍光ナノ粒子における前記蛍光ナノ粒子が、動的光散乱によって測定して、３０ｎｍ〜１００ｎｍの平均直径を有する、請求項１から５のいずれか一項に記載の組成物。
【請求項８】
前記複数の蛍光ナノ粒子における前記蛍光ナノ粒子が、動的光散乱によって測定して、約１００ｎｍ未満の平均直径を有する、請求項１から５のいずれか一項に記載の組成物。
【請求項９】
凍結乾燥後の前記複数の蛍光ナノ粒子が、水溶液に分散したときに、凍結乾燥の前の前記複数の蛍光ナノ粒子と比較して、同じまたは増加した量子収率を含む、請求項１から８のいずれか一項に記載の組成物。
【請求項１０】
前記複数の蛍光ナノ粒子のうちの少なくともいくつかの蛍光ナノ粒子が、生体分子に共役している、請求項１から９のいずれか一項に記載の組成物。
【請求項１１】
前記生体分子が、タンパク質、核酸分子、脂質、またはペプチドである、請求項１０に記載の組成物。
【請求項１２】
前記生体分子が、一次抗体、二次抗体、ストレプトアビジン、アビジン、またはアプタマーである、請求項１０または１１に記載の組成物。
【請求項１３】
前記複数の蛍光ナノ粒子における前記蛍光ナノ粒子が、それぞれが複数のポリマーを含む、請求項１から１２のいずれか一項に記載の組成物。
【請求項１４】
前記複数の蛍光ナノ粒子における前記蛍光ナノ粒子が、水溶液に分散したときに、凍結乾燥の前の平均粒子直径と比較して、同様の平均粒子直径を有する、請求項１から１３のいずれか一項に記載の組成物。
【請求項１５】
前記少なくとも１種の縮合共役ポリマーが、半導体ポリマーを含む、請求項１から１４のいずれか一項に記載の組成物。
【請求項１６】
前記少なくとも１種の縮合共役ポリマーが、フルオレンポリマー、フルオレンをベースとするポリマーまたはコポリマー、フェニレンビニレンをベースとするポリマーまたはコポリマー、フェニレンエチニレンをベースとするポリマーまたはコポリマー、およびＢＯＤＩＰＹをベースとするポリマーまたはコポリマーからなる群から選択される、請求項１から１５のいずれか一項に記載の組成物。
【請求項１７】
前記組成物が凍結乾燥した組成物である、請求項１から１６のいずれか一項に記載の組成物。
【請求項１８】
前記凍結乾燥した組成物は、
凍結乾燥剤および複数の蛍光ナノ粒子を含む懸濁液を凍結乾燥して、それによって該凍結乾燥した組成物を形成すること
を含む方法によって調製され、該複数の蛍光ナノ粒子における蛍光ナノ粒子は、それぞれが少なくとも１種の縮合共役ポリマーを含む、請求項１７に記載の組成物。
【請求項１９】
凍結乾燥した組成物を生成する方法であって、該方法は、
凍結乾燥剤および複数の蛍光ナノ粒子を含む懸濁液を凍結乾燥して、それによって該凍結乾燥した組成物を形成すること
を含み、該複数の蛍光ナノ粒子における蛍光ナノ粒子が、それぞれがそれぞれが少なくとも１種の縮合共役ポリマーを含む、方法。
【請求項２０】
前記凍結乾燥剤が、炭水化物である、請求項１９に記載の方法。
【請求項２１】
前記炭水化物が、単糖、二糖、オリゴ糖、多糖、またはこれらの組合せを含む、請求項２０に記載の方法。
【請求項２２】
前記炭水化物が、スクロース、トレハロース二水和物、マルトース一水和物、およびラクトース一水和物からなる群から選択される二糖である、請求項２０に記載の方法。
【請求項２３】
前記凍結乾燥剤が、アルジトール、ヒドロキシプロピル−シクロデキストリン、ウシ血清アルブミンまたはこれらの組合せを含む、請求項１９から２２のいずれか一項に記載の方法。
【請求項２４】
前記少なくとも１種の縮合共役ポリマーが、生体分子に共役している、請求項１９から２３のいずれか一項に記載の方法。
【請求項２５】
前記生体分子が、タンパク質、核酸分子、脂質、またはペプチドである、請求項２４に記載の方法。
【請求項２６】
前記生体分子が、一次抗体、二次抗体、ストレプトアビジン、アビジン、またはアプタマーである、請求項２４または２５に記載の方法。
【請求項２７】
前記少なくとも１種の縮合共役ポリマーが、半導体ポリマーを含む、請求項１９から２６のいずれか一項に記載の方法。
【請求項２８】
前記少なくとも１種の縮合共役ポリマーが、フルオレンポリマー、フルオレンをベースとするポリマーまたはコポリマー、フェニレンビニレンをベースとするポリマーまたはコポリマー、フェニレンエチニレンをベースとするポリマーまたはコポリマー、およびＢＯＤＩＰＹをベースとするポリマーまたはコポリマーからなる群から選択される、請求項１９から２７のいずれか一項に記載の方法。
【請求項２９】
前記凍結乾燥した組成物を水溶液と混合し、それによって該水溶液に分散した前記複数の蛍光ナノ粒子を含む懸濁液を形成することをさらに含む、請求項１９から２８のいずれか一項に記載の方法。
【請求項３０】
前記複数の蛍光ナノ粒子における前記蛍光ナノ粒子が、前記水溶液に分散したときに、凍結乾燥する前の平均粒子直径と比較して、同様の平均粒子直径を有する、請求項１９から２９のいずれか一項に記載の方法。
【請求項３１】
前記水溶液中に分散した前記複数の蛍光ナノ粒子が、凍結乾燥する前の前記複数の蛍光ナノ粒子と比較して、同様のまたは増加した量子収率を有する、請求項１９から３０のいずれか一項に記載の方法。
【請求項３２】
ａ）凍結乾燥した凍結乾燥剤および複数の凍結乾燥した蛍光ナノ粒子を含む組成物であって、該複数の凍結乾燥した蛍光ナノ粒子における蛍光ナノ粒子が、それぞれが少なくとも１種の縮合共役ポリマーを含む、組成物、ならびに
ｂ）該組成物と水溶液とを合わせることについて記載した一式の説明書
を含む、キット。
【請求項３３】
前記凍結乾燥した凍結乾燥剤が炭水化物である、請求項３２に記載のキット。
【請求項３４】
前記凍結乾燥した凍結乾燥剤が、アルジトール、ヒドロキシプロピル−シクロデキストリン、ウシ血清アルブミン、またはこれらの組合せを含む、請求項３２または３３に記載のキット。
【請求項３５】
前記複数の蛍光ナノ粒子のうちの少なくともいくつかの蛍光ナノ粒子が、生体分子に共役している、請求項３２から３４のいずれか一項に記載のキット。
【請求項３６】
前記少なくとも１種の縮合共役ポリマーが、フルオレンポリマー、フルオレンをベースとするポリマーまたはコポリマー、フェニレンビニレンをベースとするポリマーまたはコポリマー、フェニレンエチニレンをベースとするポリマーまたはコポリマー、およびＢＯＤＩＰＹをベースとするポリマーまたはコポリマーからなる群から選択される、請求項３２から３５のいずれか一項に記載のキット。
【手続補正２】
【補正対象書類名】明細書
【補正対象項目名】０００６
【補正方法】変更
【補正の内容】
【０００６】
本発明は、例えば、以下を提供する：
（項目１）
蛍光ナノ粒子を含む凍結乾燥した組成物であって、該蛍光ナノ粒子が、少なくとも１種の縮合共役ポリマーを含む、凍結乾燥した組成物。
（項目２）
蛍光ナノ粒子を含む凍結乾燥した組成物であって、前記蛍光ナノ粒子が凍結乾燥されている、凍結乾燥した組成物。
（項目３）
前記蛍光ナノ粒子が、少なくとも１種の縮合共役ポリマーをさらに含む、項目１または２に記載の凍結乾燥した組成物。
（項目４）
炭水化物をさらに含む、項目１から３のいずれか一項に記載の凍結乾燥した組成物。
（項目５）
前記炭水化物が、単糖、二糖、オリゴ糖、多糖、またはこれらの組合せを含む、項目４に記載の凍結乾燥した組成物。
（項目６）
アルジトール、ヒドロキシプロピル−シクロデキストリン、ＢＳＡ、またはこれらの組合せをさらに含む、項目１から５のいずれか一項に記載の凍結乾燥した組成物。
（項目７）
二糖をさらに含む、項目１から６のいずれか一項に記載の凍結乾燥した組成物。
（項目８）
前記二糖が、約１％ｗ／ｖ〜５０％ｗ／ｖで存在する、項目７に記載の凍結乾燥した組成物。
（項目９）
前記二糖が、約１０％ｗ／ｖ〜２０％ｗ／ｖで存在する、項目７または８に記載の凍結乾燥した組成物。
（項目１０）
前記二糖が、スクロース、トレハロース二水和物、マルトース一水和物、およびラクトース一水和物からなる群から選択される、項目７から９のいずれか一項に記載の凍結乾燥した組成物。
（項目１１）
前記二糖が、スクロースである、項目７から１０のいずれか一項に記載の凍結乾燥した組成物。
（項目１２）
スクロースが、約１０％ｗ／ｖ〜２０％ｗ／ｖで存在する、項目１１に記載の凍結乾燥した組成物。
（項目１３）
前記蛍光ナノ粒子の少なくともいくつかが、生体分子に共役している、項目１から１２のいずれか一項に記載の凍結乾燥した組成物。
（項目１４）
前記生体分子が、タンパク質、抗体、核酸分子、脂質、ペプチド、アプタマー、薬物、またはこれらの組合せを含む、項目１３に記載の凍結乾燥した組成物。
（項目１５）
前記生体分子が、ストレプトアビジンを含む、項目１３から１４のいずれか一項に記載の凍結乾燥した組成物。
（項目１６）
前記生体分子が、抗体を含む、項目１３から１５のいずれか一項に記載の凍結乾燥した組成物。
（項目１７）
前記生体分子が、核酸を含む、項目１３に記載の凍結乾燥した組成物。
（項目１８）
前記生体分子が、アプタマーを含む、項目１３または１７のいずれか一項に記載の凍結乾燥した組成物。
（項目１９）
前記蛍光ナノ粒子が、水溶液に分散したときに、凍結乾燥の前の前記蛍光ナノ粒子と比較して、同じまたは増加した量子収率を含む、項目１から１８のいずれか一項に記載の凍結乾燥した組成物。
（項目２０）
前記蛍光ナノ粒子が、水溶液に分散したときに、凍結乾燥の前の蛍光ナノ粒子の粒子直径と比較して、同様の粒子直径を含む、項目１から１９のいずれか一項に記載の凍結乾燥した組成物。
（項目２１）
前記少なくとも１種の縮合共役ポリマーが、半導体ポリマーを含む、項目１または３のいずれか一項に記載の凍結乾燥した組成物。
（項目２２）
前記少なくとも１種の縮合共役ポリマーが、フルオレンポリマー、フルオレンをベースとするポリマーまたはコポリマー、フェニレンビニレンポリマーまたはコポリマー、フェニレンエチニレンポリマーまたはコポリマー、ＢＯＤＩＰＹをベースとするポリマーまたはコポリマーから選択される、項目１、３、または２１のいずれか一項に記載の凍結乾燥した組成物。
（項目２３）
前記少なくとも１種の縮合共役ポリマーが、ポリ（９，９−ジヘキシルフルオレニル−２，７−ジイル）（ＰＤＨＦ）、ポリ（９，９−ジオクチルフルオレニル−２，７−ジイル）（ＰＦＯ）、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）、ポリ［（９，９−ジオクチルフルオレニル−２，７−ジイル）−ｃｏ−（１，４−ベンゾ−｛２，１，３｝−チアジアゾール）］（ＰＦＢＴ）、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ））、およびポリ［２−メトキシ−５−（２−エチルヘキシルオキシ）−１，４−フェニレンビニレン］（ＭＥＨ−ＰＰＶ）、ポリ［２−メトキシ−５−（２−エチルヘキシルオキシ）−１，４−（１−シアノビニレン−１，４−フェニレン）］（ＣＮ−ＰＰＶ）、ＢＯＤＩＰＹ５７０、ＢＯＤＩＰＹ５９０、またはＢＯＤＩＰＹ６９０から選択される、項目１、３、２１または２２に記載の凍結乾燥した組成物。
（項目２４）
前記少なくとも１種の縮合共役ポリマーが、ＢＯＤＩＰＹ誘導体を含む、項目１、３、２１から２３のいずれか一項に記載の凍結乾燥した組成物。
（項目２５）
前記ＢＯＤＩＰＹ誘導体が、式（Ｉ）の構造を有し、
【化２１】
2016520809.tif 000001
式中、Ｒ１、Ｒ２Ａ、Ｒ２Ｂ、Ｒ３Ａ、Ｒ４ＡおよびＲ４Ｂのそれぞれは、水素、アルキル、アラルキル、アリール、およびアルコキシ−アリールから独立に選択され、前記ＢＯＤＩＰＹ誘導体は、Ｒ１、Ｒ２Ａ、Ｒ２Ｂ、Ｒ３Ａ、Ｒ４ＡおよびＲ４Ｂ、またはこれらの組合せへの付着によって発色団ポリマー中に統合されている、項目２２から２４のいずれか一項に記載の凍結乾燥した組成物。
（項目２６）
前記蛍光ナノ粒子が、半導体ポリマーを含む、項目１から２５のいずれか一項に記載の凍結乾燥した組成物。
（項目２７）
前記蛍光ポリマーが、フルオレンポリマー、フルオレンをベースとするポリマーまたはコポリマー、フェニレンビニレンポリマーまたはコポリマー、フェニレンエチニレンポリマーまたはコポリマー、Ｂｏｄｉｐｙをベースとするポリマーまたはコポリマーからなる群から選択される、項目１から２６のいずれか一項に記載の凍結乾燥した組成物。
（項目２８）
蛍光ポリマーを含み、前記蛍光ポリマーが、ポリ（９，９−ジヘキシルフルオレニル−２，７−ジイル）（ＰＤＨＦ）、ポリ（９，９−ジオクチルフルオレニル−２，７−ジイル）（ＰＦＯ）、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）、ポリ［（９，９−ジオクチルフルオレニル−２，７−ジイル）−ｃｏ−（１，４−ベンゾ−｛２，１，３｝−チアジアゾール）］（ＰＦＢＴ）、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ））、およびポリ［２−メトキシ−５−（２−エチルヘキシルオキシ）−１，４−フェニレンビニレン］（ＭＥＨ−ＰＰＶ）、ポリ［２−メトキシ−５−（２−エチルヘキシルオキシ）−１，４−（１−シアノビニレン−１，４−フェニレン）］（ＣＮ−ＰＰＶ）、ＢＯＤＩＰＹ５７０、ＢＯＤＩＰＹ５９０、およびＢＯＤＩＰＹ６９０からなる群から選択される、項目１から２７のいずれか一項に記載の凍結乾燥した組成物。
（項目２９）
前記蛍光ナノ粒子が、動的光散乱によって測定して、約３０ｎｍ未満の平均直径を有する、項目１から２８のいずれか一項に記載の凍結乾燥した組成物。
（項目３０）
前記蛍光ナノ粒子が、動的光散乱によって測定して、３０ｎｍ〜１００ｎｍの平均直径を有する、項目１から２８のいずれか一項に記載の凍結乾燥した組成物。
（項目３１）
前記蛍光ナノ粒子が、動的光散乱によって測定して、約１００ｎｍ未満の平均直径を有する、項目１から３０のいずれか一項に記載の凍結乾燥した組成物。
（項目３２）
前記蛍光ナノ粒子が、複数のポリマーを含む、項目１から３１のいずれかに記載の凍結乾燥した組成物。
（項目３３）
前記蛍光ナノ粒子が、ポリマーを含み、該ポリマーが、複数のポリマーを含む、項目１から３２のいずれかに記載の凍結乾燥した組成物。
（項目３４）
前記複数のポリマーの少なくとも５０％が、共役ポリマーを含む、項目３３に記載の凍結乾燥した組成物。
（項目３５）
溶液への分散の後の前記蛍光粒子の量子収率が、凍結乾燥していない蛍光粒子と同様でありまたはそれより高い、項目１から３４のいずれか一項に記載の凍結乾燥した組成物。
（項目３６）
溶液への分散の後の前記蛍光粒子の発光帯域幅の半値全幅が、前記凍結乾燥していない蛍光粒子の半値全幅発光帯域幅と同様である、項目１から３５のいずれかに記載の凍結乾燥した組成物。
（項目３７）
凍結乾燥した組成物を生成する方法であって、該方法は、
蛍光粒子を含む懸濁液を凍結乾燥して、それによって蛍光ナノ粒子の凍結乾燥した組成物を形成すること
を含み、該蛍光ナノ粒子が、それぞれが少なくとも１種の縮合共役ポリマーを含む発色団ポリマードットである、方法。
（項目３８）
凍結乾燥した組成物を生成する方法であって、該方法は、
蛍光粒子を含む懸濁液を凍結乾燥して、それによって蛍光ナノ粒子の凍結乾燥した組成物を形成すること
を含み、該蛍光ナノ粒子が、ポリマーを含む発色団ポリマードットである、方法。
（項目３９）
前記ポリマーが、縮合共役ポリマーである、項目３８に記載の方法。
（項目４０）
凍結乾燥が、約−１０℃未満、約−２０℃未満、約−３０℃未満、または約−４０℃未満の温度にて前記懸濁液を冷凍することを含む、項目３７から３９のいずれか一項に記載の方法。
（項目４１）
凍結乾燥が、−８０℃または概ね−８０℃の温度にて前記懸濁液を冷凍することを含む、項目３７から３９のいずれか一項に記載の方法。
（項目４２）
前記方法は、凍結乾燥の前に、（ｉ）蛍光ナノ粒子を含む液体と（ｉｉ）第１の水溶液とを合わせ、それによって蛍光ナノ粒子を含む前記懸濁液を形成することを含む、項目３７から４１のいずれか一項に記載の方法。
（項目４３）
前記方法は、（ｉ）蛍光ナノ粒子を含む液体と（ｉｉ）第１の水溶液とを合わせ、それによって蛍光ナノ粒子を含む前記懸濁液を形成することをさらに含む、項目３７から４２のいずれか一項に記載の方法。
（項目４４）
前記第１の水溶液が、凍結乾燥剤を含む、項目４２から４３のいずれか一項に記載の方法。
（項目４５）
前記懸濁液が、炭水化物を含む、項目３７から４４のいずれか一項に記載の方法。
（項目４６）
前記炭水化物が、単糖、二糖、オリゴ糖、多糖、またはこれらの組合せを含む、項目４５に記載の方法。
（項目４７）
前記炭水化物が、単糖、二糖、オリゴ糖、多糖、またはこれらの組合せから選択される、項目４５に記載の方法。
（項目４８）
前記懸濁液が、アルジトール、ヒドロキシプロピル−シクロデキストリン、ウシ血清アルブミンまたはこれらの組合せを含む、項目３７から４７に記載の方法。
（項目４９）
前記懸濁液が、二糖を含む、項目３７から４８のいずれか一項に記載の方法。
（項目５０）
前記二糖が、約１％ｗ／ｖ〜５０％ｗ／ｖで存在する、項目４９に記載の方法。
（項目５１）
前記二糖が、約１０％ｗ／ｖ〜２０％ｗ／ｖで存在する、項目４９に記載の方法。
（項目５２）
前記二糖が、スクロース、トレハロース二水和物、マルトース一水和物、およびラクトース一水和物からなる群から選択される、項目４９から５１のいずれか一項に記載の方法。
（項目５３）
前記二糖が、スクロースである、項目４９から５２のいずれか一項に記載の方法。
（項目５４）
スクロースが、約１０％ｗ／ｖ〜２０％ｗ／ｖで存在する、項目５３に記載の方法。
（項目５５）
前記凍結乾燥した組成物を第２の水溶液と混合し、それによって前記第２の水溶液に分散した前記蛍光ナノ粒子を含む第２の懸濁液を形成することをさらに含む、項目３７から５４のいずれか一項に記載の方法。
（項目５６）
前記第２の水溶液中の前記分散した蛍光ナノ粒子が、凍結乾燥していない蛍光ナノ粒子と比較して、同様のまたは増加した量子収率を有する、項目５５に記載の方法。
（項目５７）
前記第２の水溶液中の前記分散した蛍光ナノ粒子が、凍結乾燥していない蛍光ナノ粒子の粒子直径と比較して、同様の粒子直径を有する、項目５５から５６のいずれか一項に記載の方法。
（項目５８）
前記分散した蛍光ナノ粒子が、動的光散乱によって測定して、約３０ｎｍ未満の平均直径を有する、項目５５から５７のいずれか一項に記載の方法。
（項目５９）
前記蛍光ナノ粒子が、動的光散乱によって測定して、３０ｎｍ〜１００ｎｍの平均直径を有する、項目３７から５７のいずれか一項に記載の方法。
（項目６０）
前記蛍光ナノ粒子が、動的光散乱によって測定して、約１００ｎｍ未満の平均直径を有する、項目３７から５７のいずれか一項に記載の方法。
（項目６１）
前記少なくとも１種の縮合共役ポリマーが、半導体ポリマーを含む、項目３７および３９から６０のいずれか一項に記載の方法。
（項目６２）
前記少なくとも１種の縮合共役ポリマーが、フルオレンポリマー、フルオレンをベースとするポリマー、フェニレンビニレンポリマー、およびフェニレンエチニレンポリマーからなる群から選択される、項目３７および３９から６１のいずれか一項に記載の方法。
（項目６３）
前記少なくとも１種の縮合共役ポリマーが、ポリ（９，９−ジヘキシルフルオレニル−２，７−ジイル）（ＰＤＨＦ）、ポリ（９，９−ジオクチルフルオレニル−２，７−ジイル）（ＰＦＯ）、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）、ポリ［（９，９−ジオクチルフルオレニル−２，７−ジイル）−ｃｏ−（１，４−ベンゾ−｛２，１，３｝−チアジアゾール）］（ＰＦＢＴ）、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ））、およびポリ［２−メトキシ−５−（２−エチルヘキシルオキシ）−１，４−フェニレンビニレン］（ＭＥＨ−ＰＰＶ）、ポリ［２−メトキシ−５−（２−エチルヘキシルオキシ）−１，４−（１−シアノビニレン−１，４−フェニレン）］（ＣＮ−ＰＰＶ）、ＢＯＤＩＰＹ５７０、ＢＯＤＩＰＹ５９０、およびＢＯＤＩＰＹ６９０からなる群から選択される、項目３７および３９から６２のいずれか一項に記載の方法。
（項目６４）
溶液への分散の後の前記蛍光粒子の量子収率が、凍結乾燥していない蛍光粒子より高い、項目３７から６３のいずれか一項に記載の方法。
（項目６５）
溶液への分散の後の前記蛍光粒子の発光帯域幅の半値全幅が、前記凍結乾燥していない蛍光粒子の半値全幅発光帯域幅と同様である、項目３７から６４のいずれか一項に記載の方法。
（項目６６）
前記少なくとも１種の縮合共役ポリマーが、生体分子に共役している、項目３７および３９から６５のいずれか一項に記載の方法。
（項目６７）
前記生体分子が、タンパク質、抗体、核酸分子、脂質、ペプチド、アプタマー、薬物、またはこれらの組合せを含む、項目６６に記載の方法。
（項目６８）
前記生体分子が、ストレプトアビジンを含む、項目６６または６７に記載の方法。
（項目６９）
前記生体分子が、アプタマーを含む、項目６６または６７に記載の方法。
（項目７０）
前記生体分子が、核酸を含む、項目６６または６７に記載の方法。
（項目７１）
前記生体分子が、抗体を含む、項目６６または６７に記載の方法。
（項目７２）
ナノ粒子の凍結乾燥した組成物を分散させる方法であって、
ａ）蛍光ナノ粒子を含む凍結乾燥した組成物と水溶液とを合わせることと、
ｂ）ａ）の組合せをかき混ぜて、蛍光ナノ粒子の分散した試料を生成することと
を含む、方法。
（項目７３）
前記ポリマーが、縮合共役ポリマーである、項目に記載の方法。
（項目７４）
項目３７から７３のいずれか一項によって調製される、蛍光ナノ粒子の凍結乾燥した組成物。
（項目７５）
蛍光粒子を含む懸濁液を凍結乾燥して、それによって蛍光ナノ粒子の凍結乾燥した組成物を形成すること
を含み、前記蛍光ナノ粒子が、ポリマーを含む発色団ポリマードットである、方法によって調製される、凍結乾燥した組成物。
（項目７６）
凍結乾燥が、約−１０℃未満、約−２０℃未満、約−３０℃未満、または約−４０℃未満の温度にて前記懸濁液を冷凍することを含む、項目７５に記載の凍結乾燥した組成物。
（項目７７）
凍結乾燥が、−８０℃または概ね−８０℃の温度にて前記懸濁液を冷凍することを含む、項目７５に記載の凍結乾燥した組成物。
（項目７８）
凍結乾燥の前に、前記方法が、（ｉ）蛍光ナノ粒子を含む液体と（ｉｉ）第１の水溶液とを合わせ、それによって蛍光ナノ粒子を含む前記懸濁液を形成することを含む、項目７５から７７のいずれか一項に記載の凍結乾燥した組成物。
（項目７９）
前記方法が、（ｉ）蛍光ナノ粒子を含む液体と（ｉｉ）第１の水溶液とを合わせ、それによって蛍光ナノ粒子を含む前記懸濁液を形成することをさらに含む、項目７５から７７のいずれか一項に記載の凍結乾燥した組成物。
（項目８０）
前記第１の水溶液が、凍結乾燥剤を含む、項目７８から７９に記載の凍結乾燥した組成物。
（項目８１）
前記懸濁液が、炭水化物を含む、項目７８から８０に記載の凍結乾燥した組成物。
（項目８２）
前記炭水化物が、単糖、二糖、オリゴ糖、多糖、またはこれらの組合せを含む、項目８１に記載の凍結乾燥した組成物。
（項目８３）
前記懸濁液が、アルジトール、ヒドロキシプロピル−シクロデキストリン、ウシ血清アルブミンまたはこれらの組合せをさらに含む、項目７５から８２に記載の凍結乾燥した組成物。
（項目８４）
前記懸濁液が、二糖を含む、項目７５から８３に記載の凍結乾燥した組成物。
（項目８５）
前記二糖が、約１％ｗ／ｖ〜５０％ｗ／ｖで存在する、項目８４に記載の凍結乾燥した組成物。
（項目８６）
前記二糖が、約１０％ｗ／ｖ〜２０％ｗ／ｖで存在する、項目８４に記載の凍結乾燥した組成物。
（項目８７）
前記二糖が、スクロース、トレハロース二水和物、マルトース一水和物、およびラクトース一水和物からなる群から選択される、項目８４から８５のいずれか一項に記載の凍結乾燥した組成物。
（項目８８）
前記二糖が、スクロースである、項目８４から８７のいずれか一項に記載の凍結乾燥した組成物。
（項目８９）
スクロースが、約１０％ｗ／ｖ〜２０％ｗ／ｖで存在する、項目８８に記載の凍結乾燥した組成物。
（項目９０）
前記凍結乾燥した組成物を第２の水溶液と混合し、それによって前記第２の水溶液に分散した前記蛍光ナノ粒子を含む第２の懸濁液を形成することをさらに含む、項目７５から８９のいずれか一項に記載の凍結乾燥した組成物。
（項目９１）
前記第２の水溶液中の前記分散した蛍光ナノ粒子が、凍結乾燥していない蛍光ナノ粒子と比較して、同様のまたは増加した量子収率を有する、項目９０に記載の凍結乾燥した組成物。
（項目９２）
前記第２の水溶液中の前記分散した蛍光ナノ粒子が、凍結乾燥していない蛍光ナノ粒子の粒子直径と比較して、同様の粒子直径を有する、項目９０から９１のいずれか一項に記載の凍結乾燥した組成物。
（項目９３）
前記分散した蛍光ナノ粒子が、動的光散乱によって測定して、約３０ｎｍ未満の平均直径を有する、項目９０から９２のいずれか一項に記載の凍結乾燥した組成物。
（項目９４）
前記蛍光ナノ粒子が、動的光散乱によって測定して、３０ｎｍ〜１００ｎｍの平均直径を有する、項目７５から９３のいずれか一項に記載の凍結乾燥した組成物。
（項目９５）
前記蛍光ナノ粒子が、動的光散乱によって測定して、約１００ｎｍ未満の平均直径を有する、項目７５から９３のいずれか一項に記載の凍結乾燥した組成物。
（項目９６）
前記ポリマーが、半導体ポリマーを含む、項目７５から９５のいずれか一項に記載の凍結乾燥した組成物。
（項目９７）
前記ポリマーが、フルオレンポリマー、フルオレンをベースとするポリマー、フェニレンビニレンポリマー、およびフェニレンエチニレンポリマーからなる群から選択される、項目７５から９６のいずれか一項に記載の凍結乾燥した組成物。
（項目９８）
前記ポリマーが、ポリ（９，９−ジヘキシルフルオレニル−２，７−ジイル）（ＰＤＨＦ）、ポリ（９，９−ジオクチルフルオレニル−２，７−ジイル）（ＰＦＯ）、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）、ポリ［（９，９−ジオクチルフルオレニル−２，７−ジイル）−ｃｏ−（１，４−ベンゾ−｛２，１，３｝−チアジアゾール）］（ＰＦＢＴ）、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ））、およびポリ［２−メトキシ−５−（２−エチルヘキシルオキシ）−１，４−フェニレンビニレン］（ＭＥＨ−ＰＰＶ）、ポリ［２−メトキシ−５−（２−エチルヘキシルオキシ）−１，４−（１−シアノビニレン−１，４−フェニレン）］（ＣＮ−ＰＰＶ）、ＢＯＤＩＰＹ５７０、ＢＯＤＩＰＹ５９０、およびＢＯＤＩＰＹ６９０からなる群から選択される、項目７５から９７のいずれか一項に記載の凍結乾燥した組成物。
（項目９９）
前記ポリマーが、ＢＯＤＩＰＹ誘導体を含む、項目７５から９９に記載の凍結乾燥した組成物。
（項目１００）
前記ＢＯＤＩＰＹ誘導体が、式（Ｉ）の構造を有し、
【化２２】
2016520809.tif 000002
式中、Ｒ１、Ｒ２Ａ、Ｒ２Ｂ、Ｒ３Ａ、Ｒ４ＡおよびＲ４Ｂのそれぞれは、水素、アルキル、アラルキル、アリール、およびアルコキシ−アリールから独立に選択され、前記ＢＯＤＩＰＹ誘導体は、Ｒ１、Ｒ２Ａ、Ｒ２Ｂ、Ｒ３Ａ、Ｒ４ＡおよびＲ４Ｂ、またはこれらの組合せへの付着によって前記発色団ポリマー中に統合されている、項目９８から９９のいずれか一項に記載の凍結乾燥した組成物。
（項目１０１）
溶液への分散の後の前記蛍光粒子の量子収率が、凍結乾燥していない蛍光粒子より高い、項目７５から１００のいずれか一項に記載の凍結乾燥した組成物。
（項目１０２）
溶液への分散の後の前記蛍光粒子の発光帯域幅の半値全幅が、前記凍結乾燥していない蛍光粒子の半値全幅発光帯域幅より狭い、項目７５から１０１のいずれか一項に記載の凍結乾燥した組成物。
（項目１０３）
前記蛍光ナノ粒子が、生体分子に共役している、項目７５から１０２のいずれか一項に記載の凍結乾燥した組成物。
（項目１０４）
前記生体分子が、タンパク質、抗体、核酸分子、脂質、ペプチド、アプタマー、薬物、またはこれらの組合せを含む、項目１０３に記載の凍結乾燥した組成物。
（項目１０５）
前記生体分子が、ストレプトアビジンを含む、項目１０３に記載の凍結乾燥した組成物。
（項目１０６）
前記生体分子が、アプタマーを含む、項目１０３に記載の凍結乾燥した組成物。
（項目１０７）
前記生体分子が、核酸を含む、項目１０３に記載の凍結乾燥した組成物。
（項目１０８）
前記生体分子が、抗体を含む、項目１０３に記載の凍結乾燥した組成物。
（項目１０９）
項目１から３６および７５から１０８のいずれか一項に記載の凍結乾燥した組成物を含むキット。
（項目１１０）
凍結乾燥した組成物を含むキットであって、
ａ）蛍光ナノ粒子、
ｂ）ａ）の該凍結乾燥した組成物を分散させるのに適した水溶液、
ｃ）ｉ）ａ）の凍結乾燥した組成物とｂ）の水溶液とを合わせること、および
ｉｉ）該凍結乾燥した組成物が該水溶液に分散されるように、ｉ）の組合せをかき混ぜること
について記載した一式の説明書
を含む、キット。
（項目１１１）
前記蛍光ナノ粒子が、縮合共役ポリマーを含む、項目１０９から１１０のいずれか一項に記載のキット。
（項目１１２）
炭水化物をさらに含む、項目１０９から１１１のいずれか一項に記載のキット。
（項目１１３）
前記炭水化物が、単糖、二糖、オリゴ糖、多糖、またはこれらの組合せを含む、項目１１２に記載のキット。
（項目１１４）
アルジトール、ヒドロキシプロピル−シクロデキストリン、ＢＳＡ、またはこれらの組合せをさらに含む、項目１０９から１１３のいずれか一項に記載のキット。
（項目１１５）
二糖をさらに含む、項目１０９から１１４のいずれか一項に記載のキット。
（項目１１６）
前記二糖が、約１％ｗ／ｖ〜５０％ｗ／ｖで存在する、項目１１５に記載のキット。
（項目１１７）
前記二糖が、約１０％ｗ／ｖ〜２０％ｗ／ｖで存在する、項目１１５に記載のキット。
（項目１１８）
前記二糖が、スクロース、トレハロース二水和物、マルトース一水和物、およびラクトース一水和物からなる群から選択される、項目１１５から１１７のいずれか一項に記載のキット。
（項目１１９）
前記二糖が、スクロースである、項目１１５から１１８のいずれか一項に記載のキット。
（項目１２０）
スクロースが、約１０％ｗ／ｖ〜２０％ｗ／ｖで存在する、項目１１９に記載のキット。
（項目１２１）
前記蛍光ナノ粒子が、生体分子に共役している、項目１０９から１２０のいずれか一項に記載のキット。
（項目１２２）
前記生体分子が、タンパク質、抗体、核酸分子、脂質、ペプチド、アプタマー、薬物、またはこれらの組合せから選択される、項目１２１に記載のキット。
（項目１２３）
前記生体分子が、抗体を含む、項目１２１から１２２のいずれか一項に記載のキット。
（項目１２４）
前記生体分子が、ストレプトアビジンである、項目１２１から１２２のいずれか一項に記載のキット。
（項目１２５）
前記生体分子が、核酸である、項目１２１から１２２のいずれか一項に記載のキット。
（項目１２６）
前記生体分子が、アプタマーを含む、項目１２１から１２２のいずれか一項に記載のキット。
本開示は、凍結乾燥した発色団ポリマードットの組成物および関連する方法を提供する。例えば、本開示は、蛍光ナノ粒子を含む凍結乾燥した組成物を含み、蛍光ナノ粒子は、少なくとも１種の縮合共役ポリマーを含む。本開示はまた、蛍光ナノ粒子を含む凍結乾燥した組成物を含み、蛍光ナノ粒子は、凍結乾燥されている。さらに、本開示はまた、凍結乾燥した組成物を生成する方法を含み、この方法は、蛍光粒子を含む懸濁液を凍結乾燥して、それによって蛍光ナノ粒子の凍結乾燥した組成物を形成することを含み、蛍光ナノ粒子は、それぞれが少なくとも１種の縮合共役ポリマーを含む発色団ポリマードットである。例えば、本開示はまた、凍結乾燥した組成物を生成する方法を含み、この方法は、蛍光粒子を含む懸濁液を凍結乾燥して、それによって蛍光ナノ粒子の凍結乾燥した組成物を形成することを含み、蛍光ナノ粒子は、ポリマーを含む発色団ポリマードットである。本開示はまた、蛍光ナノ粒子を含む凍結乾燥した組成物と水溶液とを合わせることと、組合せをかき混ぜて、蛍光ナノ粒子の分散した試料を生成することとを含む、ナノ粒子の凍結乾燥した組成物を分散させる方法を含む。本開示はまた、蛍光粒子を含む懸濁液を凍結乾燥して、それによって蛍光ナノ粒子の凍結乾燥した組成物を形成することを含み、蛍光ナノ粒子が、ポリマーを含む発色団ポリマードットである、方法によって調製される凍結乾燥した組成物を含む。本開示はまた、凍結乾燥した組成物を含むキットであって、蛍光ナノ粒子、凍結乾燥した組成物を分散させるのに適した水溶液、凍結乾燥した組成物と水溶液とを合わせることおよび凍結乾燥した組成物が水溶液に分散されるように組合せをかき混ぜることについて記載した一式の説明書を含む、キットを含む。